(57)【要約】【課題】優れた防眩性を有するとともに、ヘイズを低くして、例えば、防眩膜付基体を介して黒色印刷層を見た際に、黒色印刷層上に白濁が視認されにくい防眩膜付基体、該防眩膜を形成するための防眩膜形成用液状組成物及び防眩膜付基体の製造方法を提供すること。【解決手段】透明基体２と、透明基体２上に設けられた防眩膜３を有し、防眩膜３は、シリカを主成分とし、防眩膜３表面の粗さ曲線のスキューネスＲｓｋが１．３以下であり、防眩膜３表面の粗さ曲線の要素の平均長さＲＳｍが１０μｍ以上２０．２μｍ以下であり、かつ、算術平均粗さＲａが０．０１μｍ以上であることを特徴とする防眩膜付基体１。【選択図】図１
2020118992.tif 000002
【特許請求の範囲】
【請求項１】
透明基体と、前記透明基体上に設けられた防眩膜を有し、
前記防眩膜は、シリカを主成分とし、
前記防眩膜表面の粗さ曲線のスキューネスＲｓｋが１．３以下であり、
前記防眩膜表面の粗さ曲線の要素の平均長さＲＳｍが１０μｍ以上２０．２μｍ以下であり、かつ、
算術平均粗さＲａが０．０１μｍ以上であることを特徴とする防眩膜付基体。
【請求項２】
前記防眩膜は、平均膜厚が１５〜１５００ｎｍである請求項１に記載の防眩膜付基体。
【請求項３】
前記防眩膜は、平均膜厚が５０〜１５００ｎｍである請求項１又は２に記載の防眩膜付基体。
【請求項４】
前記防眩膜は、前記透明基体の一部が露出するように備えられている請求項１〜３のいずれか１項に記載の防眩膜付基体。
【請求項５】
前記防眩膜表面の粗さ曲線の要素の平均長さＲＳｍが１８μｍ以下である請求項１〜４のいずれか１項に記載の防眩膜付基体。
【請求項６】
前記防眩膜表面の粗さ曲線のスキューネスＲｓｋが１．０５以下である請求項１〜５のいずれか１項に記載の防眩膜付基体。
【請求項７】
前記防眩膜表面の算術平均粗さＲａが０．１μｍ以下である請求項１〜６のいずれか１項に記載の防眩膜付基体。
【請求項８】
前記防眩膜表面の、粗さ曲線の要素の平均長さＲＳｍが１１μｍ以上である請求項１〜７のいずれか１項に記載の防眩膜付基体。
【請求項９】
フッ素を１．０質量％含む比重２．４８のガラスを標準サンプルとしたときに、前記防眩膜のフッ素含有量の測定値を前記標準サンプルのフッ素測定値で除した値（Ｆ量）が、０．２３〜２．５である請求項１〜８のいずれか１項に記載の防眩膜付基体。
【請求項１０】
前記ＣＦ３（ＣＨ２）ｎ−基は、ＣＦ３ＣＨ２ＣＨ２−基である請求項１〜９のいずれか１項に記載の防眩膜付基体。
【請求項１１】
前記防眩膜表面における６０゜鏡面光沢度が１３５％以下である請求項１〜１０のいずれか１項に記載の防眩膜付基体。
【請求項１２】
前記透明基体がガラス基体からなる、請求項１〜１１のいずれか１項に記載の防眩膜付基体。
【請求項１３】
前記透明基体が化学強化ガラス基体からなる、請求項１〜１１のいずれか１項に記載の防眩膜付基体。
【請求項１４】
前記透明基体が曲面を有する、請求項１〜１３のいずれか１項に基材の防眩膜付基体。
【請求項１５】
前記透明基体の厚さが０．１〜５ｍｍである、請求項１〜１４のいずれか１項に記載の防眩膜付基体。
【発明の詳細な説明】
【技術分野】
【０００１】
本発明は、防眩膜付基体、防眩膜形成用液状組成物及び防眩膜付基体の製造方法に関する。
【背景技術】
【０００２】
各種機器（例えば、テレビ、パーソナルコンピュータ、スマートフォン、携帯電話、車両等に備えられた画像表示装置（例えば、液晶ディスプレイ、有機ＥＬディスプレイ、プラズマディスプレイ等））においては、蛍光灯などの室内照明や太陽光等の外光が表示面に映り込むと、反射像によって視認性が低下する。
【０００３】
外光の映り込みを抑制する方法として、防眩膜を画像表示装置の表示面側に配置する方法がある。防眩膜は、表面に凹凸を有しており、外光を拡散反射させることで、反射像を不鮮明にするものである。このような防眩膜は、例えば、シリカ前駆体として、アルコキシシランの加水分解縮合物などの加水分解性有機ケイ素化合物を含む塗布液を、スプレー法にて基材表面に塗布し、その後、焼成して形成される（例えば、特許文献１参照。）。
【０００４】
また、画像表示装置の表示面に低反射膜を配置し、透明基体への入射光の反射自体を抑えて、反射像を不鮮明にする方法もある。低反射膜としては、低屈折率材料からなる単層膜、低屈折率材料からなる層と高屈折率材料からなる層とを組み合わせた多層膜が知られている。また、低反射膜として、含フッ素加水分解性有機ケイ素化合物から形成される膜も知られている（例えば、特許文献２〜５参照。）。
【先行技術文献】
【特許文献】
【０００５】
【特許文献１】国際公開第２０１６／０２１５６０号
【特許文献２】特開昭６４−１５２７号公報
【特許文献３】特開２００３−３４４６０８号公報
【特許文献４】特開２００２−７９６１６号公報
【特許文献５】国際公開第２００５／１２１２６５号
【発明の概要】
【発明が解決しようとする課題】
【０００６】
画像表示装置の表示面に防眩膜を配置することで、外光が表示面に映り込むことによる画像の視認性の低下を抑制できる。しかし同時に、防眩膜は、防眩性が高いほど、ヘイズが高くなりやすい。
【０００７】
画像表示装置の前面板には、視認側に防眩膜を形成するとともに、防眩膜が設けられていない非視認側の面の周辺部に、意匠性や美観を向上させる目的で、黒色印刷層のような光遮蔽部を設けることが行われている。このとき、防眩膜のヘイズが高いと、防眩膜を介して黒色印刷層を見た際に、白濁が視認されることがあり、美観を損なう問題があった。
【０００８】
本発明は、優れた防眩性を有するとともに、ヘイズを低くした防眩膜付基体、該防眩膜を形成するための防眩膜形成用液状組成物及び防眩膜付基体の製造方法を提供することを目的とする。
【課題を解決するための手段】
【０００９】
本発明は、以下の態様を有する。
【００１０】
（１）  透明基体と、前記透明基体上に設けられた防眩膜を有し、前記防眩膜は、シリカを主成分とし、前記防眩膜表面の粗さ曲線のスキューネスＲｓｋが１．３以下であり、前記防眩膜表面の粗さ曲線の要素の平均長さＲＳｍが１０μｍ以上２０．２μｍ以下であり、かつ、算術平均粗さＲａが０．０１μｍ以上であることを特徴とする防眩膜付基体。
【００１１】
なお、以下の用語の定義は、本明細書及び特許請求の範囲にわたって適用される。
「シリカ前駆体」とは、ネットワーク結合に関与する成分としてシリカを主成分とするマトリックスを形成し得る物質を意味する。
「シリカを主成分とする」とは、ＳｉＯ２を５０質量％以上含むことを意味する。
「ケイ素原子に結合した加水分解性基」とは、加水分解によって、ケイ素原子に結合したＯＨ基に変換し得る基を意味する。
「鱗片状粒子」とは、扁平な形状を有する粒子を意味する。粒子の形状は、透過型電子顕微鏡（以下、ＴＥＭとも記す。）を用いて確認できる。
鱗片状粒子の「平均粒子径」は、体積基準で求めた粒度（最長長さ）分布の全体積を１００％とした累積体積分布曲線において５０％となる点の粒子径、すなわち体積基準累積５０％径（Ｄ５０）を意味する。粒度分布は、レーザー回折／散乱式粒子径分布測定装置で測定した頻度分布及び累積体積分布曲線で求められる。
「アスペクト比」は、粒子の厚さに対する粒子径の比（最長長さ／厚さ）を意味し、「平均アスペクト比」は、無作為に選択された５０個の粒子のアスペクト比の平均値である。粒子の厚さは、原子間力顕微鏡（以下、ＡＦＭとも記す。）によって測定され、最長長さは、ＴＥＭによって測定される。
【発明の効果】
【００１２】
本発明によれば、優れた防眩性を有するとともに、ヘイズを低くした防眩膜付基体を得られる。
本発明によれば、優れた防眩性を有するとともに、ヘイズを低くした防眩膜付基体を得るための防眩膜形成用液状組成物及び防眩膜付基体の製造方法を提供できる。
【図面の簡単な説明】
【００１３】
【図１】第１の実施形態に係る防眩膜付基体を表す断面模式図である。
【図２】第２の実施形態に係る防眩膜付基体を表す断面模式図である。
【図３】図２の防眩膜付基体の底面模式図である。
【発明を実施するための形態】
【００１４】
以下、図面を参照して、実施形態を詳細に説明する。
（第１の実施形態）
図１は、本発明の実施形態に係る防眩膜付基体を表す断面模式図である。図１に示す防眩膜付基体１は、透明基体２と、透明基体２上に設けられた、防眩膜３とを有する。
【００１５】
防眩膜付基体１において、防眩膜３はシリカを主成分とし、ＣＦ３（ＣＨ２）ｎ−基（ただし、ｎは１〜６の整数である。以下も同様。）を含む。また防眩膜３表面の、粗さ曲線のスキューネスＲｓｋが１．３以下であり、かつ、算術平均粗さＲａが０．０１μｍ以上である。防眩膜付基体１は、防眩膜３が上記特性を有することで、優れた防眩性を有するとともに、ヘイズを低くして、例えば、防眩膜付基体１を通して黒色印刷層を見た際に、白濁が視認されるのを抑えられる。以下、防眩膜付基体１の各構成について説明する。
【００１６】
（透明基体２）
透明基体２は、防眩膜による防眩性の付与が求められている透明な材料からなるものであれば、特に限定されず、例えば、ガラス、樹脂、又はそれらの組み合わせ（複合材料、積層材料等）からなるものが好ましく使用される。ガラスとしては、例えばソーダライムガラス、ホウケイ酸ガラス、アルミノシリケートガラス、無アルカリガラス等が挙げられる。樹脂としては、例えばポリエチレンテレフタレート、ポリカーボネート、トリアセチルセルロース、ポリメタクリル酸メチル等が挙げられる。
【００１７】
また、透明基体２の形態についても特に限定されず、例えば、剛性を有する板状、柔軟性を有するフィルム状等とできる。
【００１８】
透明基体２の防眩膜３の形成される表面（以下「主面」ともいう。）は、平滑でもよく、凹凸を有してもよい。防眩膜３を設けることの有用性の点（所望の光学特性を得られる点）では、平滑が好ましい。なお、透明基体２上に設けられる防眩膜３は透明基体２の主面全面にわたって形成されていなくても構わない。すなわち、防眩膜３は、透明基体２の主面において、防眩性の付与される所定の領域に形成されていればよく、その他の領域に形成されていなくてもよい。
【００１９】
透明基体２の形状は、図示するような平坦な形状のみでなく、曲面を有する形状であってもよい。この場合、全体が曲面で構成されてもよく、曲面である部分と平坦である部分とから構成されてもよい。最近では、画像表示装置を備える各種機器（テレビ、パーソナルコンピュータ、スマートフォン、カーナビゲーション等）において、画像表示装置の表示面が曲面とされたものが登場している。透明基体２が曲面を有する形状である防眩膜付基体１は、このような画像表示装置の用途に有用である。
【００２０】
透明基体２としては、ガラス基体が好ましい。ガラス基体の製造方法は特に限定されない。ガラス基体は、所望のガラス原料を溶融炉に投入し、加熱溶融し清澄した後、成形装置に供給して溶融ガラスを成形し、徐冷することにより製造できる。なお、ガラス基体の成形方法は特に限定されず、例えば、フロート法、フュージョン法、ダウンドロー法等により成形されたガラス基体を使用できる。
【００２１】
透明基体２の厚さは、用途に応じて適宜選択でき、透明基体２としてガラス基体を用いる場合、その厚さは０．１〜５ｍｍが好ましく、０．２〜２．５ｍｍがより好ましい。
【００２２】
透明基体２としてガラス基体を用いる場合、ガラス基体の主面に強化処理がなされたガラス基体が好ましい。強化処理でガラスの強度が向上し、例えば強度を維持しながら厚みを削減できる。未強化ガラス基体上に防眩膜を形成し、その後、強化処理をしてもよい。
【００２３】
強化処理としては、風冷強化法（物理強化法）や化学強化法により、ガラス板表面に圧縮応力層を形成させる処理が挙げられる。ガラス基体表面の圧縮応力層が、傷や衝撃に対するガラス基体の強度を向上させる。このうちガラス基体の厚みが薄く（例えば２ｍｍ未満）なった場合にも、ガラス基体を十分に強化できることから、化学強化法が好ましい。
【００２４】
化学強化法では、ガラスの歪点温度以下の温度でガラス板を溶融塩に浸漬して、ガラス板表層のイオン（例えばナトリウムイオン）を、より大きなイオン半径のイオン（例えばカリウムイオン）へと交換する。これにより、ガラス板表層に圧縮応力が生じる。
【００２５】
化学強化されたガラス基体（化学強化ガラス基体）は、例えば表面圧縮応力（ＣＳ）が４５０ＭＰａ〜１２００ＭＰａ、応力層深さ（ＤＯＬ）が１０μｍ〜５０μｍである。
【００２６】
防眩膜付基体１は、透明基体２と防眩膜３の間に、アンダーコート層、密着改善層、保護層等の機能層を有していてもよい。アンダーコート層は、アルカリバリア層やワイドバンドの低屈折率層としての機能を有する。アンダーコート層としては、アルコキシシランの加水分解物（ゾルゲルシリカ）を含むアンダーコート用形成用組成物を透明基体２に塗布することによって形成される層が好ましい。
【００２７】
（防眩膜）
防眩膜３は表面に凹凸構造を有し、透明基体２に照射される外光を乱反射させて、外光の表面反射を抑制する。例えば、液晶ディスプレイ（ＬＣＤ）、プラズマディスプレイ（ＰＤＰ）等の各種画像表示装置においては、一般に、室内照明（蛍光灯等）、太陽光等の外光が表示面に映り込むと、反射像によって視認性が低下する。これに対して、防眩膜３を透明基体２に設け、外光を乱反射させることで、反射像による視認性の低下を抑制できる。
【００２８】
防眩膜３は、シリカを主成分とし、ＣＦ３（ＣＨ２）ｎ−基を含む。また、防眩膜３表面の、粗さ曲線のスキューネスＲｓｋが１．３以下であり、かつ、算術平均粗さＲａが０．０１μｍ以上である。
【００２９】
防眩膜３は、例えば、ＣＦ３（ＣＨ２）ｎ−基を含有するシリカ前駆体（含フッ素シリカ前駆体）（Ａ）と、鱗片状粒子（Ｂ）と、液状媒体（Ｃ）とを含む防眩膜形成用液状組成物を用いて形成される。この場合、含フッ素シリカ前駆体（Ａ）がシリカを主成分とし、ＣＦ３（ＣＨ２）ｎ−基を含有するマトリックスを形成する。そして、このマトリックス中に、鱗片状粒子（Ｃ）が分散して防眩膜３が形成される。このような防眩膜形成用液状組成物を用いた防眩膜３の形成方法については後で詳しく説明する。
【００３０】
防眩膜３に含有されるＣＦ３（ＣＨ２）ｎ−基は、フッ素原子を有するために、加熱時に燃焼しにくい。そのため、この防眩膜形成用液状組成物を焼成して得られる防眩膜３の多孔質化を抑えられる。また、防眩膜３は、膜内部に、フッ素原子を有するＣＦ３（ＣＨ２）ｎ−基を含むことで、優れた耐薬品性及び耐湿性を発揮する。
【００３１】
防眩膜３中のＣＦ３（ＣＨ２）ｎ−基は、防眩膜３を透明基体２から削り取り、削り取った防眩膜３を用いて作成した粉末試料を、核磁気共鳴分光法（ＮＭＲ）、赤外分光法（ＩＲ）等で分析することにより、同定できる。防眩膜３表面に後述する防汚膜が形成されている場合、当該防汚膜を除去してから上記分析できる。防汚膜は、コロナ処理やプラズマ処理により除去できる。防汚膜を除去した後の表面の、水の接触角が約２０°以下であれば防汚膜が除去されたと判断できる。
【００３２】
防眩膜３の表面の算術平均粗さＲａは、０．０１μｍ以上である。算術平均粗さＲａは、基準面上にとった基準長さに含まれる粗さ曲線において、基準面からの絶対値偏差を平均した値である。算術平均粗さＲａが０．０１μｍ以上であることで、防眩膜３は、優れた防眩性を発揮する。また、防眩膜３は、算術平均粗さＲａが０．１μｍ以下が好ましい。算術平均粗さＲａが０．１μｍ以下であることが、ヘイズが高くなりすぎず、防眩膜３によって優れた防眩性と低いヘイズの両立を可能とするための一要因である。
【００３３】
防眩膜３の表面の粗さ曲線のスキューネスＲｓｋが１．３以下である。ここで、粗さ曲線のスキューネスＲｓｋは、二乗平均平方根高さ（Ｚｑ）の三乗によって無次元化した基準長さにおける高さＺ（ｘ）の三乗平均を表し、凹凸形状の平均線に対する偏りを表わす指標である。粗さ曲線のスキューネスＲｓｋの値がプラス（Ｒｓｋ＞０）の方が、凹凸形状が凹側に偏って突形状が鋭くなり、マイナス（Ｒｓｋ＜０）の方が、凹凸形状が凸側に偏って突形状が鈍くなる傾向である。粗さ曲線の突形状が鈍い方が、鋭いものよりもヘイズは低くなる。
【００３４】
防眩膜３の表面の粗さ曲線のスキューネスＲｓｋは１．３以下が、優れた防眩性を維持しヘイズを低くできるための一要因である。加えて防眩膜付基体１を介して黒色印刷部を見た際に白濁が視認されるのを抑えられる。防眩膜３表面の粗さ曲線のスキューネスＲｓｋは、優れた防眩性を維持しヘイズをより低くするために１．０５以下がより好ましい。
【００３５】
防眩膜３の表面の粗さ曲線の要素の平均長さＲＳｍは１８μｍ以下が好ましく、１７．８μｍ以下がより好ましく、１７．５μｍ以下がさらに好ましい。また、ＲＳｍは１０μｍ以上が好ましく、１１μｍ以上がより好ましく、１４μｍ以上がさらに好ましい。粗さ曲線の要素の平均長さＲＳｍは、大きすぎると防眩膜付基体１のヘイズ及びぎらつき指標値（Ｓｐａｒｋｌｅ）が大きくなり易く、小さすぎると防眩性が低下し易いためである。
【００３６】
防眩膜３の表面の、算術平均粗さＲａ、粗さ曲線のスキューネスＲｓｋ及び粗さ曲線の要素の平均長さＲＳｍは、防眩膜３形成時の、防眩膜形成用液状組成物の組成（固形分濃度、鱗片状粒子の一次粒子径、二次粒子径及び各成分の含有量等）、透明基体２への防眩膜形成用液状組成物の塗布条件（例えば、スプレー法で塗布する場合には、防眩膜形成用液状組成物のスプレー圧、液量、透明基体の温度、塗布回数等）によって調整できる。
【００３７】
防眩膜３の表面の算術平均粗さＲａ、粗さ曲線のスキューネスＲｓｋ及び粗さ曲線の要素の平均長さＲＳｍは、東京精密社製ＳＵＲＦＣＯＭ１５００ＳＤ３−１２を用いてＪＩＳ  Ｂ０６０１−２００１に規定されている方法に従って測定できる。
【００３８】
防眩膜３は、平均膜厚は１５〜１５００ｎｍが好ましい。防眩膜３の平均膜厚が１５〜５０ｎｍの場合はヘイズを低くしたりぎらつき指標値を下げたりしやすい。防眩膜３の平均膜厚が５０ｎｍ以上で、防眩膜付基体１に十分な防眩性を付与できるためより好ましい。防眩膜３の平均膜厚は１５００ｎｍ以下が、防眩性指標値やヘイズ等の光学特性を良好な範囲で両立させるための一要因である。ここで、防眩膜３の平均膜厚は、防眩膜３の断面を、集束イオンビーム加工により処理した後、走査型顕微鏡（ＳＥＭ）によって、例えば、１万倍の倍率で観察し、撮影範囲全体にわたり透明基体２と防眩膜３の界面から防眩膜３の表面までの厚みを測定することで計測できる。膜厚は、ＳＥＭによる撮影のデジタルデータや画像処理ソフトを用いて算出できる。
【００３９】
防眩膜３は、透明基体２の主面全体（または、主面において、防眩性の付与される領域
）を隙間なく覆って形成されていてもよく、例えば、後述の好ましい防眩性指標値及びヘイズを得られる限り、透明基体２の主面（または、上記領域）の一部が、防眩膜が形成されず露出した態様で、例えば、防眩膜３が島状に形成されていてもよい。防眩膜３の厚さが、例えば３００ｎｍ以下になると、透明基体２の主面上に、防眩膜３が不連続に形成され、透明基体２の主面の一部に防眩膜が形成されず透明基体２が露出することがある。
【００４０】
防眩膜３は直径が１μｍ以上の第一の凸部と直径が１μｍ未満の第二の凸部から構成されてもよく、また、第一の凸部どうし、または第二の凸部どうし、または第一の凸部と第二の凸部が重複した構造でもよい。このような表面構造はレーザー顕微鏡測定データを画像処理ソフトで解析して観測できる。
【００４１】
防眩膜３の膜厚は、透明基体２への防眩膜形成用液状組成物の塗布条件（例えば、スプレー法で塗布する場合には、防眩膜形成用液状組成物の液量や塗布回数など）や、防眩膜形成用液状組成物の組成（固形分濃度や各成分の含有量など）等によって調整できる。
【００４２】
防眩膜３中のフッ素含有量は、フッ素（Ｆ）を１．０質量％含む比重２．４８のガラスを標準サンプルとし、防眩膜３のフッ素測定値を標準サンプルのフッ素測定値で除した値（Ｆ量）として表し、このフッ素含有量は２．５以下が好ましく、２．２以下がより好ましく、１．８％以下がさらに好ましい。これはＲＳｍ増大を抑制するためである。Ｆ量は０．２３以上が好ましく、０．３以上がより好ましく、０．４以上がさらに好ましい。これは温度・湿度耐久性のためである。上記Ｆ量は、例えば以下の方法で測定できる。リガク社製ＺＳＸ１００ｅを用い、測定径３０ｍｍ、測定線Ｆ−Ｋα、フィルタＯＵＴ、スリットＳｔｄ．、分光結晶ＲＸ３５、検出器ＰＣ、ＰＨＡ１００−３００、ピーク角度３８．７９４ｄｅｇ．（２０ｓｅｃ）、Ｂ．Ｇ．角度４３．０００ｄｅｇ．（１０ｓｅｃ）の条件で、測定対象膜のフッ素含有量（質量％）と標準サンプル中のフッ素含有量をそれぞれ測定する。測定対象膜のフッ素含有量測定値を標準サンプルのフッ素含有量測定値で除して、Ｆ量が算出される。
【００４３】
防眩膜３表面に後述の防汚膜が形成されている場合、防汚膜を除去後に防眩膜３中のＦ量を測定する。防汚膜はコロナ処理やプラズマ処理により除去できる。なお、防汚膜除去後の表面の、水の接触角が約２０°以下であれば防汚膜が除去できていると判断できる。
【００４４】
防眩膜３中のＦ量は、防眩膜形成用液状組成物の組成や、防眩膜形成用液状組成物中のＣＦ３（ＣＨ２）ｎ−基の量、含フッ素シリカ前駆体（Ａ）の種類や、含フッ素シリカ前駆体（Ａ）の有するＣＦ３（ＣＨ２）ｎ−基の量などによって調整できる。
【００４５】
防眩膜付基体１のヘイズ（Ｈａｚｅ）は８以下が好ましく、６．８以下がより好ましい。ヘイズが８以下であると防眩膜付基体１が防眩膜３と反対面に黒色印刷部を有する場合、黒色印刷部に白濁が視認されるのを抑制し、美観に優れた防眩膜付基体１を得られる。
【００４６】
防眩膜付基体１の表面の光沢は、６０゜鏡面光沢度（％）（Ｇｌｏｓｓ）が１３５％以下が好ましく、１３０％以下がより好ましく、１２０％以下がさらに好ましい。６０゜鏡面光沢度（％）（Ｇｌｏｓｓ）は５０％以上が好ましく、６０％以上がより好ましく、７０％以上がさらに好ましい。ここで、防眩膜付基体１の６０゜鏡面光沢度は、例えば、ＪＩＳ  Ｚ８７４１：１９９７の６０゜鏡面光沢度に規定されている方法で、オールインワン光沢度計（ローポイントインスツルメンツ社製、Ｒｈоｐоｉｎｔ  ＩＱ）を用い、裏面側に黒色フェルトを敷いて、防眩膜付基体１の裏面反射を消し、防眩膜３の平面略中央部で測定した値である。
【００４７】
防眩膜付基体１の表面の防眩性指標値（Ｄｉｆｆｕｓｉｏｎ）は、０．０５以上が好ましく、０．１以上がより好ましく、０．２以上がさらに好ましい。防眩膜付基体１表面の防眩性指標値は、０．０５以上であることで、画像表示装置に用いた場合に、優れた防眩性を発揮する。
【００４８】
防眩膜付基体１表面の防眩性指標値の測定は、日本電色工業株式会社製変角光度計、ＧＣ５０００Ｌを用いて、以下の手順で実施できる。先ず、防眩膜付基体１の厚さ方向と平行な方向を角度０゜とする。このとき、防眩膜付基体１の主面側において、角度θ＝−４５゜±０．５゜の方向（以下「角度−４５°の方向」ともいう。）から、防眩膜付基体１の主面に、第１の光を照射する。第１の光は、防眩膜付基体１の主面で反射される。防眩膜付基体１の主面から角度４５°の方向に反射された４５゜反射光の輝度を測定して、「４５゜反射光の輝度」とする。
【００４９】
次に、防眩膜付基体１の主面で反射された光の輝度を測定する角度θを、５゜〜８５゜の範囲で変化させ、同様の操作を実施し、防眩膜付基体１の主面で反射される５゜〜８５゜の範囲における反射光の輝度分布を測定して合計し、「全反射光の輝度」とする。
【００５０】
次に、以下の式（１）から、防眩性指標値（Ｄｉｆｆｕｓｉｏｎ）を算定する。
【００５１】
防眩性指標値＝
｛（全反射光の輝度−４５゜反射光の輝度）／（全反射光の輝度）｝    式（１）
【００５２】
防眩性指標値は、観察者の目視による防眩性の判断結果と相関し、人の視感に近い挙動を示すことが確認されている。例えば、防眩性指標値が小さな（０に近い）値を示す防眩膜付基体は防眩性が劣り、逆に防眩性指標値が大きな値を示す防眩膜付基体は、良好な防眩性を有する。
【００５３】
防眩膜付基体１の表面のぎらつき指標値（Ｓｐａｒｋｌｅ）は９０以下が好ましく、８０以下がより好ましく、７０以下がさらに好ましい。ぎらつき指標値は、液晶ディスプレイの表示面の上に防眩膜付基体を、防眩膜形成面（凹凸を有する表面）が上になるように置き、アイシステム社製アイスケールＩＳＣ−Ａを用いて測定できる。ぎらつき指標値は値が大きいほどぎらつきの大きいことを表わす。なお、ぎらつきとは、防眩膜付き基体１をピクセルマトリックスタイプの表示素子に用いた場合、防眩膜付き基体１表面に、ピクセルマトリックスよりも大きな周期を持つ光の粒が多く観察され、視認性を阻害する度合いを意味し、低ぎらつきであるほど光の粒が観察されにくく、視認性が向上する。
【００５４】
防眩膜付基体１のヘイズ、６０゜鏡面光沢度、防眩性指標値、ぎらつき指標値は、上記したように、防眩膜３の表面の粗さ曲線のスキューネスＲｓｋ、算術平均粗さＲａ、粗さ曲線の要素の平均長さＲＳｍなどによって調整できる。
【００５５】
＜防眩膜形成用液状組成物＞
防眩膜３は防眩膜形成用液状組成物を用いて形成できる。防眩膜形成用液状組成物は、ＣＦ３（ＣＨ２）ｎ−基を含むシリカ前駆体（Ａ）と鱗片状粒子（Ｂ）と液状媒体（Ｃ）とを含む。防眩膜形成用液状組成物は含フッ素シリカ前駆体（Ａ）、鱗片状粒子（Ｂ）及び液状媒体（Ｃ）以外に、得られる防眩膜３の特性を損なわない限り、その他の成分を含有してもよい。その他の成分としてシリカ以外の金属酸化物前駆体（金属としてはチタン、ジルコニウム等）や、熱可塑性樹脂、熱硬化性樹脂、紫外線硬化性樹脂等からなるバインダが挙げられる。以下、防眩膜形成用液状組成物に含まれる各成分について説明する。
【００５６】
（含フッ素シリカ前駆体（Ａ））
含フッ素シリカ前駆体（Ａ）は、加水分解縮合反応によりシリカを主成分としＣＦ３（ＣＨ２）ｎ−基（ただし、ｎは１〜６の整数である。）を含むマトリックスを形成する。
【００５７】
上記マトリックスを形成し得る含フッ素シリカ前駆体（Ａ）としては、例えば、ケイ素原子に結合した、ＣＦ３（ＣＨ２）ｎ−基と加水分解性基とを有する含フッ素シラン化合物（Ａ１）及びその加水分解縮合物が挙げられ、さらに、アルコキシシラン及びその加水分解縮合物（ゾルゲルシリカ）、シラザン等を含有していてもよい。含フッ素シラン化合物（Ａ１）は、さらに、ケイ素原子に結合した炭化水素基を有していてもよい。含フッ素シリカ前駆体（Ａ）は１種を単独で用いても２種以上を併用してもよい。
【００５８】
より具体的には、含フッ素シリカ前駆体（Ａ）は、含フッ素シラン化合物（Ａ１）及びその加水分解縮合物のいずれか一方又は両方からなってもよいし、含フッ素シラン化合物（Ａ１）及びその加水分解縮合物のいずれか一方又は両方と、アルコキシシラン及びその加水分解縮合物のいずれか一方又は両方とを含んでもよい。防眩膜３のクラックや膜剥がれを防止する観点から、含フッ素シリカ前駆体（Ａ）は、含フッ素シラン化合物（Ａ１）及びその加水分解縮合物のいずれか一方又は両方と、アルコキシシラン及びその加水分解縮合物のいずれか一方又は両方と、を含むことが好ましい。
【００５９】
含フッ素シラン化合物（Ａ１）において、ケイ素原子に結合した加水分解性基としては、アルコキシ基、アシロキシ基、ケトオキシム基、アルケニルオキシ基、アミノ基、アミノキシ基、アミド基、イソシアネート基、ハロゲン原子等が挙げられる。これらの中では、含フッ素シラン化合物（Ａ１）の安定性と加水分解のしやすさとのバランスの点から、メトキシ基やエトキシ基などのアルコキシ基、イソシアネート基及びハロゲン原子（特に塩素原子）が好ましい。含フッ素シラン化合物（Ａ１）中に加水分解性基が複数存在する場合、加水分解性基は同じでも異なる基でもよく、同じ基が入手しやすさの点で好ましい。
【００６０】
含フッ素シラン化合物（Ａ１）がケイ素原子に結合した炭化水素基を有する場合、当該炭化水素基は、１つのケイ素原子に結合した１価の炭化水素基でもよく、２つのケイ素原子に結合した２価の炭化水素基でもよい。１価の炭化水素基としては、アルキル基、アルケニル基、アリール基等が挙げられる。２価の炭化水素基としては、アルキレン基、アルケニレン基、アリーレン基等が挙げられる。さらに、含フッ素シラン化合物（Ａ１）は、この炭化水素基の代わりに、炭化水素基の炭素原子間に−Ｏ−、−Ｓ−、−ＣＯ−及びＮＲ’−（ただしＲ’は水素原子又は１価の炭化水素基である。）から選ばれる１つ又は２つ以上が挿入された基を有してもよい。
【００６１】
含フッ素シラン化合物（Ａ１）が、ＣＦ３（ＣＨ２）ｎ−基中にフッ素原子を有することで、フッ素原子を有しない場合に比べて、防眩膜形成用液状組成物の表面張力が低下する。このため、これを焼成して得られる防眩膜３の粗さ曲線のスキューネスＲｓｋを下げ、防眩膜付基体１のヘイズを低くできる。
【００６２】
また、ＣＦ３（ＣＨ２）ｎ−基は、フッ素原子を有することで、加熱時に燃焼しにくい。そのため、この防眩膜形成用液状組成物を焼成して得られる防眩膜３の多孔質化を抑えられる。また、ＣＦ３（ＣＨ２）ｎ−基がフッ素原子を含むことで、防眩膜３に優れた耐薬品性及び耐湿性を付与できる。
【００６３】
含フッ素シラン化合物（Ａ１）の有するＣＦ３（ＣＨ２）ｎ−基において、ｎは１〜６の整数であり、好ましくは１〜３の整数である。ＣＦ３（ＣＨ２）ｎ−基は、特に好ましくはｎが２のトリフルオロプロピル基である。防眩膜形成用液状組成物が２種以上の含フッ素シラン化合物（Ａ１）を含む場合、ＣＦ３（ＣＨ２）ｎ−基におけるｎの値は、それぞれ同一でも、異なってもよい。
【００６４】
含フッ素シラン化合物（Ａ１）としては、下式（Ｉ）で表される化合物が好ましい。
｛ＣＦ３（ＣＨ２）ｎ｝ｑ−Ｓｉ−Ｒ（４−ｐ−ｑ）Ｌｐ  ・・・（Ｉ）
式（Ｉ）中、Ｌは、加水分解性基である。加水分解性基は上述したものが挙げられ、好ましい態様も同様である。Ｒは、水素原子又は１価の炭化水素基である。１価の炭化水素としては、上述したものが挙げられる。
【００６５】
式（Ｉ）中、ｐ及びｑは、ｐ＋ｑ≦４を満たす数である。ｐは１〜３の整数である。ｐは密着性を上げる点から３又は２が好ましく、３が特に好ましい。ｑは１又は２である。ｑは複数あると反応性低下を引き起こす場合があるため、密着性を確保する点から１が好ましい。
【００６６】
アルコキシシランは、ケイ素原子に結合したアルコキシ基を有するシラン化合物である。アルコキシシランとしては、テトラメトキシシラン、テトラエトキシシラン、テトラプロポキシシラン、テトラブトキシシラン等のテトラアルコキシシランが挙げられる。
【００６７】
含フッ素シリカ前駆体（Ａ）は、上記の含フッ素シラン化合物（Ａ１）及びその加水分解縮合物の一方又は両方と、アルコキシシラン及びその加水分解縮合物の一方又は両方以外に、本発明の効果を損なわない範囲でマトリックスを形成し得るその他のシラン化合物を含んでよい。その他のシラン化合物はビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（３−アクリロイルオキシプロピルトリメトキシシラン等）等が挙げられる。
【００６８】
含フッ素シラン化合物（Ａ１）及びアルコキシシランの加水分解縮合反応は、公知の方法により実施できる。例えば、アルコキシシランとしてテトラアルコキシシランを用いる場合、テトラアルコキシシランにテトラアルコキシシランの４倍モル以上の水、及び触媒として酸又はアルカリを添加して行う。
【００６９】
触媒として使用される酸としては、例えば、硝酸、硫酸、塩酸等の無機酸やギ酸、シュウ酸、モノクロル酢酸、ジクロル酢酸、トリクロル酢酸等の有機酸が挙げられる。触媒として使用されるアルカリとしては、アンモニア、水酸化ナトリウム、水酸化カリウム等が挙げられる。触媒としては、含フッ素シラン化合物（Ａ１）の加水分解縮合物の長期保存性の点では、酸が好ましい。
【００７０】
（鱗片状粒子（Ｂ））
鱗片状粒子（Ｂ）は、単独で、又は含フッ素シリカ前駆体（Ａ）に由来するマトリックス中に含有されることで防眩膜３を構成する。なお、鱗片状粒子（Ｂ）は、単独で鱗片状粒子（Ｂ）となるものに加え、本実施形態の鱗片状粒子（Ｂ）における好ましい平均粒子径、１次粒子の厚さ、２次粒子の厚さ、アスペクト比等を満たす形状となるように、その他の形状の粒子等を適宜組み合わされたものも含む。
【００７１】
鱗片状粒子（Ｂ）の平均粒子径は、０．０８〜０．４２μｍが好ましく、０．１７〜０．２１μｍがより好ましい。鱗片状粒子（Ｂ）の平均粒子径が０．０８μｍ以上であれば、膜厚が厚くても防眩膜３のクラックや膜剥がれが充分に抑えられる。鱗片状粒子（Ｂ）の平均粒子径が０．４２μｍ以下であれば、防眩膜形成用液状組成物中における分散安定性が良好となる。
【００７２】
鱗片状粒子（Ｂ）としては、鱗片状シリカ粒子、鱗片状アルミナ粒子、鱗片状チタニア粒子、鱗片状ジルコニア粒子等が挙げられる。なかでも、防眩膜３に優れた防眩性を付与する点から、鱗片状シリカ粒子が好ましい。
【００７３】
鱗片状シリカ粒子は、例えば、薄片状のシリカ１次粒子と複数枚の薄片状のシリカ１次粒子が、互いに面間が平行的に配向し重なって形成されるシリカ２次粒子からなる。シリカ２次粒子は、通常、積層構造の粒子形態を有する。鱗片状シリカ粒子はシリカ１次粒子とシリカ２次粒子のいずれか一方のみからなるものでもよい。
【００７４】
シリカ１次粒子の厚さは、０．００１〜０．１μｍが好ましい。シリカ１次粒子の厚さが前記範囲内であれば、互いに面間が平行的に配向して１枚又は複数枚重なった鱗片状のシリカ２次粒子を形成できる。シリカ１次粒子のアスペクト比は、２以上が好ましく、５以上がより好ましく、１０以上がさらに好ましい。
【００７５】
シリカ２次粒子の厚さは、０．００１〜１μｍが好ましく、０．００５〜０．５μｍがより好ましい。シリカ２次粒子の厚さに対するアスペクト比は、２以上が好ましく、５以上がより好ましく、１０以上がさらに好ましい。シリカ２次粒子は、融着することなく互いに独立に存在していることが好ましい。
【００７６】
防眩膜形成用液状組成物の調製には、複数の鱗片状シリカ粒子の集合体である粉体、又は該粉体を液状媒体に分散させた分散液が用いられる。分散液中のシリカ粒子濃度は、１〜８０質量％が好ましい。
【００７７】
（液状媒体（Ｃ））
液状媒体（Ｃ）は、含フッ素シリカ前駆体（Ａ）を溶解する溶媒、又は分散する分散媒としての機能と、鱗片状粒子（Ｂ）を分散する分散媒としての機能を有する。液状媒体（Ｃ）は１種を単独で用いてもよく２種以上を併用してもよい。
【００７８】
液状媒体（Ｃ）は、少なくとも、沸点１６０℃以下の液状媒体（Ｃ１）と、沸点が１６０℃よりも高い液状媒体（Ｃ２）を含むことが好ましい。
【００７９】
液状媒体（Ｃ１）の沸点が１６０℃以下であれば、防眩膜形成用液状組成物を、回転霧化頭を備える静電塗装ガンを備える静電塗装装置を用いて透明基体２上に塗布した後、焼成して形成される防眩膜３がより優れた防眩性を有する。液状媒体（Ｃ１）の沸点は、５０〜１５０℃が好ましく、５５〜１４０℃がより好ましい。液状媒体（Ｃ１）の沸点が前記範囲の下限値以上であれば、防眩膜形成用液状組成物の液滴が透明基体２上に付着した後、基板上で液滴が濡れ広がり、均一な膜を形成しやすい。液状媒体（Ｃ１）の沸点が前記範囲の上限値以下であれば、凹凸構造を形成しやすい。
【００８０】
液状媒体（Ｃ１）としては、例えば、水や、沸点１６０℃以下の、アルコール類（メタノール、エタノール、イソプロピルアルコール、ｎ−ブチルアルコール、イソブチルアルコール、１−ペンタノール等）、ケトン類（アセトン、メチルエチルケトン、メチルイソブチルケトン等）、エーテル類（テトラヒドロフラン、１，４−ジオキサン等）、セロソルブ類（メチルセロソルブ、エチルセロソルブ等）、エステル類（酢酸メチル、酢酸エチル等）、グリコールエーテル類（エチレングリコールモノメチルエーテル、エチレングリコールモノエチルエーテル等）等を使用できる。
【００８１】
液状媒体（Ｃ２）の沸点が１６０℃よりも高いと、防眩膜形成用液状組成物が液状媒体（Ｃ２）を含む場合に、防眩膜３の粗さ曲線のスキューネスＲｓｋを下げられ、優れた防眩性と低いヘイズを両立し易い。
【００８２】
液状媒体（Ｃ２）としては、例えば、沸点１６０℃超の、アルコール類、ケトン類、エーテル類、セロソルブ類、エステル類、グリコールエーテル類、含窒素化合物、含硫黄化合物等が挙げられる。アルコール類としては、ジアセトンアルコール、１−ヘキサノール、エチレングリコール、プロピレングリコール等が挙げられる。含窒素化合物としては、Ｎ，Ｎ−ジメチルアセトアミド、Ｎ，Ｎ−ジメチルホルムアミド、Ｎ−メチルピロリドン等が挙げられる。グリコールエーテル類としては、エチレングリコールモノブチルエーテル等が挙げられる。含硫黄化合物としては、ジメチルスルホキシド等が挙げられる。
【００８３】
液状媒体（Ｃ）の全量に対する液状媒体（Ｃ１）の含有割合は、８０〜９９．９質量％が好ましく、液状媒体（Ｃ２）の含有割合は、０．０１〜２０質量％が好ましい。
【００８４】
含フッ素シリカ前駆体（Ａ）におけるアルコキシシラン等の加水分解に水が必要となる。このため、液状媒体（Ｃ）は液状媒体（Ｃ１）として少なくとも水を含むことが好ましい。この場合、液状媒体（Ｃ）は、水のみでもよく、水以外の液状媒体（Ｃ１）及び液状媒体（Ｃ２）のうち１種以上を含んでもよい。水以外の液状媒体（Ｃ１）としては、アルコール類が好ましく、メタノール、エタノール、イソプロピルアルコール、ブタノールが特に好ましい。また、液状媒体（Ｃ）が水を含む場合、液状媒体（Ｃ）に含有される液状媒体（Ｃ２）としては、ジアセトンアルコール、プロピレングリコールが好ましい。
【００８５】
（組成）
防眩膜形成用液状組成物が、含フッ素シラン化合物（Ａ１）及びその加水分解縮合物のいずれか一方又は両方と、テトラアルコキシシラン及びその加水分解縮合物のいずれか一方又は両方と、の両者を含む場合、含フッ素シリカ前駆体（Ａ）のＳｉＯ２換算固形分の全量（１００質量％）に対し、含フッ素シラン化合物（Ａ１）及びその加水分解縮合物のいずれか一方又は両方の割合が３〜５０質量％（より好ましくは５〜３０質量％）で、テトラアルコキシシラン及びその加水分解縮合物のいずれか一方又は両方の割合が５０〜９７質量％（より好ましくは７０〜９０質量％）が好ましい。含フッ素シラン化合物（Ａ１）及びその加水分解縮合物のいずれか一方又は両方の含有量が前記範囲の上限値以下であれば、防眩膜３と透明基体２との充分な密着強度が得られる。含フッ素シラン化合物（Ａ１）及びその加水分解縮合物のいずれか一方又は両方の含有量が前記範囲の下限値以上であれば、防眩膜３の膜厚が厚くても防眩膜３のクラックや膜剥がれが充分に抑えられる。
【００８６】
防眩膜形成用液状組成物中の鱗片状粒子（Ｂ）の含有量は、防眩膜形成用液状組成物中の固形分の全量（１００質量％）に対して、３〜１５質量％が好ましく、５〜１０質量％がより好ましい。鱗片状粒子（Ｂ）の含有量が前記範囲の下限値以上であれば、防眩膜付基体１によって優れた防眩性が発揮される。また、膜のクラック発生を防止できる。鱗片状粒子（Ｂ）の含有量が前記範囲の上限値以下であれば、優れた防眩性を維持しつつ、ヘイズを低くできる。
【００８７】
防眩膜形成用液状組成物中の液状媒体（Ｃ）の含有量は、防眩膜形成用液状組成物の固形分濃度に応じた量とされる。防眩膜形成用液状組成物の固形分濃度は、防眩膜形成用液状組成物の全量（１００質量％）に対して、０．１〜８質量％が好ましく、０．２〜１質量％がより好ましい。固形分濃度が前記範囲の下限値以上であれば、防眩膜形成用液状組成物の液量を少なくできる。固形分濃度が前記範囲の上限値以下であれば、防眩膜の膜厚の均一性が向上する。
【００８８】
防眩膜形成用液状組成物の固形分濃度は、防眩膜形成用液状組成物中の、液状媒体（Ｃ）以外の全成分の含有量の合計である。ただし、本明細書において、特に断らない限り、防眩膜形成用液状組成物の固形分濃度を算出する際の、含フッ素シリカ前駆体（Ａ）の含有量は、ＳｉＯ２換算である。
【００８９】
防眩膜形成用液状組成物中の含フッ素シリカ前駆体（Ａ）と鱗片状粒子（Ｂ）との合計の含有量は、防眩膜形成用液状組成物中の固形分の全量（１００質量％）に対して、３０〜１００質量％が好ましく、４０〜１００質量％がより好ましい。含フッ素シリカ前駆体（Ａ）と鱗片状粒子（Ｂ）との合計の含有量が前記範囲の下限値以上であれば、得られる防眩膜３は、透明基体２との密着性に優れる。含フッ素シリカ前駆体（Ａ）と鱗片状粒子（Ｂ）との合計の含有量が前記範囲の上限値以下であれば、防眩膜３のクラックや膜はがれが抑えられる。
【００９０】
含フッ素シリカ前駆体（Ａ）がテトラアルコキシシランの加水分解縮合物を含む場合は、所望の性能を有する防眩膜３を高いレベルで再現性よく製造できる点から、テトラアルコキシシランの溶液、又はテトラアルコキシシラン及びその加水分解縮合物の混合物の溶液と、鱗片状粒子（Ｂ）の分散液とを混合した後、鱗片状粒子（Ｂ）の存在下でテトラアルコキシシランを加水分解し、縮合させることが好ましい。
【００９１】
＜防眩膜付基体の製造方法＞
本実施形態の防眩膜付基体の製造方法は、前記で説明した防眩膜形成用液状組成物を、透明基体２上にスプレーコート法により塗布して塗膜を形成し、その塗膜を焼成することにより防眩膜３を形成して、防眩膜付基体１を得る方法である。前記の製造方法は、必要に応じて、防眩膜３の形成前に、透明基体２本体の表面に機能層を形成する工程を有してよい。また、防眩膜３の形成後に、その他の後加工を施す工程を有してよい。
【００９２】
（防眩膜形成用液状組成物の調製）
防眩膜形成用液状組成物は、例えば、含フッ素シラン前駆体（Ａ）が液体媒体（Ｃ）に溶解した溶液を調製し、これに、鱗片状粒子（Ｂ）の分散液と、必要に応じて追加の液状媒体（Ｃ）とを混合して調製できる。
【００９３】
（塗布）
前記の防眩膜形成用液状組成物を、スプレーコート法により透明基体２上に塗布する。これは、例えば、回転霧化頭を備える静電塗装ガンを備える静電塗装装置を用いて、防眩膜形成用液状組成物を帯電させ、透明基体２に向けて噴霧して行われる。これにより透明基体２上に防眩膜形成用液状組成物の塗膜が形成される。静電塗装装置はガン本体と回転霧化頭とを備え、回転霧化頭を回転駆動し回転霧化頭に供給された防眩膜形成用液状組成物を遠心力により霧化して放出し、透明基体２に向けて噴霧する。
【００９４】
防眩膜形成用液状組成物を透明基体２に塗布する際の、静電塗装ガンのノズル先端（すなわち、防眩膜形成用液状組成物の噴霧方向における回転霧化頭の前端）から透明基体２までの距離（以下「ガン高さ」ともいう。）は、透明基体２の幅、透明基体２上に塗布される防眩膜形成用液状組成物の膜厚等に応じて適宜調整される。
【００９５】
ガン高さは、１５０〜２８０ｍｍが好ましく、１８０〜２４０ｍｍがより好ましく、２３０〜２４０ｍｍがさらに好ましい。透明基体２までの距離を近づけ過ぎると、防眩膜付基体１のヘイズが上昇し易く、さらに近づきすぎると放電を起こす可能性が高くなる。一方、透明基体２までの距離が離れ過ぎると塗布効率が低下するほか、粗さ曲線のスキューネスＲｓｋが高くなりすぎて、防眩性が低下し易い。
【００９６】
またこの際の、静電塗装装置から噴霧された防眩膜形成用液状組成物の液滴の粒径（吐出粒径）は、ザウター平均粒径で１２μｍ以下が好ましく、１０μｍ以下がより好ましい。ザウター平均粒径が１２μｍ以下であることで、防眩膜３が優れた防眩性を発揮する。
【００９７】
ここでザウター（Ｓａｕｔｅｒ）平均粒径は、液滴の表面積の合計と体積の合計が等しいと仮定し、計測した液滴の体積の総和と表面積の総和の比から求めた値となる。ザウター平均粒径は、ｘｉを粒径、ｎｉを粒径ｘｉの粒子数とし、次式（２）であらわされる。
【００９８】
【数１】
2020118992.tif 000003
【００９９】
ザウター平均粒径は、透明基体表面からの高さ６０ｍｍで、静電塗装ガンのカップ中心から水平方向に測定位置をずらして測定したときにザウター平均粒径が最大となる位置における値として測定できる。
【０１００】
（焼成）
次いで、透明基体２上に形成された、防眩膜形成用液状組成物の塗膜を焼成する。
これにより、塗膜中の液状媒体（Ｃ）が揮発して除去され、塗膜中に残存する含フッ素シリカ前駆体（Ａ）のシリカ系マトリクスへの転化が進行する（例えば、含フッ素シリカ前駆体（Ａ）が、ケイ素原子に結合した加水分解性基を有するシラン化合物である場合に、加水分解性基がほぼ分解し、加水分解物の縮合が進行する）とともに膜が緻密化して、防眩膜３が形成される。
【０１０１】
塗膜の焼成は、防眩膜形成用液状組成物を透明基体２に塗布する際に、透明基体２を加熱して塗布と同時でもよく、防眩膜形成用液状組成物を透明基体２に塗布した後、塗膜を加熱してもよい。焼成温度は、３０℃以上が好ましく、例えば透明基体２がガラスの場合は１００〜７５０℃がより好ましく、１５０〜５５０℃がさらに好ましい。
【０１０２】
防眩膜形成用液状組成物を塗布する際の透明基体２の表面温度は、６０℃以下が好ましく、１５〜５０℃が好ましく、２０〜４０℃がより好ましい。透明基体２の表面温度が前記範囲の下限値以上であれば、防眩膜形成用液状組成物に含有される液状媒体（Ｃ）がすばやく蒸発するため、所望の凹凸を形成しやすい。透明基体２の表面温度が前記範囲の上限値以下であれば、透明基体２と防眩膜３との密着性が良好となる。なお、静電塗装ガンから噴霧される防眩膜形成用液状組成物の温度（塗布温度）も前記と同様である。
【０１０３】
以上で説明した実施形態の製造方法によれば、防眩膜形成用液状組成物を、好ましくは、回転霧化頭を備える静電塗装装置を用いて噴霧することで、優れた防眩性を有する防眩膜３を形成できる。これは、防眩膜形成用液状組成物の液滴が、静電塗装装置以外の従来汎用されているスプレー法（例えば、二流体ノズルを用いる方法）を適用した場合に比べて、緩やかな速度で透明基体２上に付着し、また、付着した液滴中の液状媒体（Ｃ）が迅速に揮発することで、液滴が透明基体２上で広がりにくく、付着した時点の形状を充分に保った状態で成膜されるためと考えられる。
【０１０４】
また、前記で説明した実施形態の製造方法にあっては、防眩膜形成用液状組成物の粘度、塗布条件、焼成温度等によって、形成される防眩膜３の表面形状を制御できる。
【０１０５】
（第２の実施形態）
図２は、本実施形態の防眩膜付基体１０を示す模式断面図である。図３は、防眩膜付基体１０を示す模式底面図である。図２及び図３に示す防眩膜付基体１０は、図１に示す防眩膜付基体１の防眩膜３上に、低反射膜４と、防汚膜５とを備え、防眩膜付基体１の防眩膜３と反対の面の周縁部に印刷層６を備える点で、防眩膜付基体１と異なっているが、その他の構成は共通する。そのため防眩膜付基体１０において、防眩膜付基体１に対応する構成には同一の符号を付してその詳細な説明を省略する。なお、低反射膜４、防汚膜５及び印刷層６のすべてを備えなくてもよく、何れか１種又は２種を備えていてもよい。
【０１０６】
（低反射膜）
低反射膜４は防眩膜３上に備えられ、透明基体２への入射光の反射自体を抑え、反射像を不鮮明にする膜である。低反射膜４の構成として、例えば、波長５５０ｎｍでの屈折率が１．９以上の高屈折率層と、波長５５０ｎｍでの屈折率が１．６以下の低屈折率層とを積層した構成とできる。低反射膜４は光の反射を抑制できる構成であれば限定されない。
【０１０７】
低反射膜４が、高屈折率層と、低屈折率層とを積層した構成である場合、低反射膜における高屈折率層と低屈折率層とは、それぞれ１層ずつ含む形態でよいが、それぞれ２層以上含む構成でもよい。高屈折率層と低屈折率層とをそれぞれ２層以上含む場合に、高屈折率層と低屈折率層とを交互に積層した形態が好ましい。
【０１０８】
高屈折率層、低屈折率層の材料は特に限定されず、要求される低反射性の程度や生産性等を考慮して適宜選択できる。高屈折率層を構成する材料として、例えば酸化ニオブ（Ｎｂ２Ｏ５）、酸化チタン（ＴｉＯ２）、酸化ジルコニウム（ＺｒＯ２）、酸化タンタル（Ｔａ２Ｏ５）、窒化ケイ素（Ｓｉ３Ｎ４）から選択された１種以上を好ましく使用できる。低屈折率層を構成する材料としては、酸化ケイ素（ＳｉＯ２）、ＳｉとＳｎとの混合酸化物を含む材料、ＳｉとＺｒとの混合酸化物を含む材料、ＳｉとＡｌとの混合酸化物を含む材料から選択された１種以上を好ましく使用できる。
【０１０９】
低反射膜４は、生産性や屈折率の観点から、高屈折率層が酸化ニオブ、酸化タンタル、窒化ケイ素から選択される１種からなる層であり、低屈折率層が酸化ケイ素からなる層である構成が好ましい。
【０１１０】
低反射膜４を構成する各層を成膜する方法は特に限定されず、例えば、真空蒸着法、イオンビームアシスト蒸着法、イオンプレート法、スパッタリング法、プラズマＣＶＤ法等を使用できる。これらの成膜方法のなかで、スパッタリング法を用いることで、緻密で耐久性の高い膜を形成できるので好ましい。特に、パルススパッタリング法、ＡＣスパッタリング法、デジタルスパッタリング法等のスパッタリング法が好ましい。
【０１１１】
例えば、パルススパッタリング法により成膜する場合は、不活性ガスと酸素ガスとの混合ガス雰囲気のチャンバ内に、透明基体２を配置し、密着層形成材料として、所望の組成となるようにターゲットを選択して成膜する。このとき、チャンバ内の不活性ガスのガス種は特に限定されるものではなく、アルゴンやヘリウム等、各種不活性ガスを使用できる。パルススパッタリング法により高屈折率層及び低屈折率層を成膜する場合、各層の層厚の調整は、例えば、放電電力の調整、成膜時間の調整等により可能である。
【０１１２】
本実施形態の防眩膜付基体１０においては、防眩膜３がシリカを主成分とし、防眩膜３上に、高屈折率層と低屈折率層からなる低反射膜４を形成した場合に、高防眩性、低ヘイズ率に加えて、優れた低反射性を実現できる。
【０１１３】
（防汚膜）
防汚膜５は、低反射膜４上に備えられる。防汚膜５は、表面への有機物、無機物の付着を抑制する膜、又は、表面に有機物、無機物が付着した場合においても、ふき取り等のクリーニングにより付着物が容易に除去できる効果をもたらす膜である。
【０１１４】
防汚膜５としては、例えば、撥水・撥油性を有し、得られる防眩膜付基体１０に防汚性を付与できれば限定されないが、含フッ素有機ケイ素化合物を加水分解縮合反応により硬化させて得られる、含フッ素有機ケイ素化合物被膜からなることが好ましい。
【０１１５】
また、防汚膜５の厚さは、例えば、防汚膜５が含フッ素有機ケイ素化合物被膜からなる場合、２〜３０ｎｍが好ましく、５〜２０ｎｍがより好ましい。防汚膜５の膜厚が２ｎｍ以上であれば、防汚性の他、防汚膜５の耐擦り性に優れるものとなる。また、防汚膜５の膜厚が３０ｎｍ以下であれば、防汚膜５が形成された状態での防眩膜付基体１０の防眩性やヘイズ等の光学特性が良好である。
【０１１６】
含フッ素有機ケイ素化合物被膜を形成する方法としては、パーフルオロアルキル基；パーフルオロ（ポリオキシアルキレン）鎖を含むフルオロアルキル基等のフルオロアルキル基を有するシランカップリング剤の組成物を、低反射膜４の表面に、スピンコート法、ディップコート法、キャスト法、スリットコート法、スプレーコート法等により塗布後必要に応じて加熱処理する方法、又は含フッ素有機ケイ素化合物を低反射膜４の表面に気相蒸着後、必要に応じて加熱処理する真空蒸着法等が挙げられる。密着性の高い含フッ素有機ケイ素化合物被膜を得るには、真空蒸着法が好ましい。真空蒸着法による含フッ素有機ケイ素化合物被膜の形成は、含フッ素加水分解性ケイ素化合物を含有する被膜形成用組成物を用いて行うことが好ましい。
【０１１７】
被膜形成用組成物は、含フッ素加水分解性ケイ素化合物を含有する組成物であって、真空蒸着法による被膜形成が可能な組成物であれば制限ない。加水分解性ケイ素化合物は、化合物自体に加えて部分加水分解縮合物や部分加水分解共縮合物を含んでもよい。
【０１１８】
本実施形態の含フッ素有機ケイ素化合物被膜の形成に用いる含フッ素加水分解性ケイ素化合物として、具体的には、パーフルオロポリエーテル基、パーフルオロアルキレン基及びパーフルオロアルキル基からなる群から選ばれる１つ以上の基を有する含フッ素加水分解性ケイ素化合物が挙げられる。これらの基は加水分解性シリル基のケイ素原子に連結基を介して又は直接結合する含フッ素有機基として存在する。
【０１１９】
このような含フッ素加水分解性ケイ素化合物を含む被膜形成用組成物を、低反射膜４表面に付着させ反応させ、含フッ素有機ケイ素化合物被膜が得られる。なお、具体的な真空蒸着方法、反応条件については従来公知の方法、条件等が適用できる。
【０１２０】
このとき、防眩膜３の表面に、低反射膜４を形成せず、直接、防汚膜５を形成してもよい。この場合、前記のように、防眩膜３は、ＣＦ３（ＣＨ２）ｎ−基を膜内部に含むことで、多孔質化が抑制され、多孔質に被膜形成用組成物がしみ込むという現象が生じない。そのため、防眩膜３との密着性に優れ、優れた防汚性を有する防汚膜５を得られる。
【０１２１】
防汚膜５は、例えば、公知のスプレー装置等を用いて被膜形成用組成物を塗布して成膜できる。スプレー装置のノズルを防眩膜付基体１に対し一方の端部から他方の端部に向けた第１の方向に平行移動させて被膜形成用組成物を塗布する。他方の端部に到達したノズルを所定の間隔（以下、ピッチと称する。）だけ第１の方向に対して垂直な第２の方向に平行移動させる。他方の端部から一方の端部に向けて再度ノズルを平行移動させる。これを繰り返し、塗布領域が防眩膜付基体１の全面に亘るように塗布する。
【０１２２】
ピッチが小さい場合は、ピッチが大きい場合と比較してノズルが防眩膜付基体１上を往復する回数が多いためノズルの移動速度を早くすることで単位面積当たりへの吐出量を一定にできると考えられる。表１にノズルの移動速度とピッチによる基板上のＦ原子の量の測定結果を示す。
【０１２３】
【表１】
2020118992.tif 000004
【０１２４】
表１の結果より、単位面積当たりへの吐出量を一定とした場合であっても、ノズルの移動速度を遅くしてピッチを大きくするよりも、ノズルの移動速度を早くしてピッチを小さくする方が被膜形成用組成物の塗着効率が良いことが分かる。特に、ピッチを１２ｍｍ以下とすることで被膜形成用組成物の塗着効率が良くなるため好ましい。表１の結果は防眩膜を成膜していないガラス板に対して被膜形成用組成物を塗布し、Ｆ原子の量を測定したものであるが、防眩膜付基体１に対しても同様の傾向となる。
【０１２５】
（印刷層）
印刷層６は、例えば、表示の視認性と美観を高める目的で、携帯機器等の画像表示装置の外周近傍に配置された配線回路や、携帯機器の筺体と防眩膜付基体１０の接着部等を隠ぺいするように必要に応じて備えられる。ここで、周縁部とは、外周から中央部に向かって、所定の幅を有する帯状領域を意味する。印刷層６は、透明基体２の主面の反対側の面の周縁全周に備えられてもよく、周縁一部に備えられてもよい。
【０１２６】
印刷層６は、例えば、前記配線回路や接着部を隠ぺい可能な幅で、目的に応じて所望の色で形成される。印刷層６は、例えば、インクを用いて形成される。
【０１２７】
インクとしては、例えば、セラミックス焼成体等を含む無機系インク、染料又は顔料のような色料と有機樹脂を含む有機系インクが挙げられる。例えば、印刷層６を黒色で形成する場合、黒色の無機系インクに含有されるセラミックスとしては、酸化クロム、酸化鉄などの酸化物、炭化クロム、炭化タングステン等の炭化物、カーボンブラック、雲母等が挙げられる。黒色の印刷層６は、前記セラミックスとシリカからなるインクを溶融し、所望のパターンで印刷した後、乾燥して得られる。この無機系インクは、溶融、乾燥工程を必要とし、一般にガラス専用インクとして用いられている。
【０１２８】
有機系インクは、所望の色の染料又は顔料と有機系樹脂を含む組成物である。有機系樹脂としては、エポキシ系樹脂、アクリル系樹脂、ポリエチレンテレフタレート、ポリエーテルサルフォン、ポリアリレート、ポリカーボネート、アクリロニトリル−ブタジエン−スチレン（ＡＢＳ）樹脂、フェノール樹脂、透明ＡＢＳ樹脂、ポリウレタン、ポリメタクリル酸メチル、ポリビニル、ポリビニルブチラール、ポリエーテルエーテルケトン、ポリエチレン、ポリエステル、ポリプロピレン、ポリアミド、ポリイミド等のホモポリマー、及びこれらの樹脂のモノマーと共重合可能なモノマーとのコポリマーからなる樹脂が挙げられる。
【０１２９】
前記無機系インク及び有機系インクのなかでは、乾燥温度が低いことから、有機系インクの使用が好ましい。また、耐薬品性の観点から、顔料を含む有機系インクが好ましい。
【０１３０】
印刷層６は、透明基体２の主面と反対の面の所定の箇所に前記インクが印刷されて形成される。印刷法としては、バーコート法、リバースコート法、グラビアコート法、ダイコート法、ロールコート法、スクリーン法、インクジェット法等があるが、簡便に印刷できるうえ、種々の基材に所望のサイズで印刷できるため、スクリーン印刷法が好ましい。印刷層６は複数の層を積層した複層からなってもよく、単一の層からなってもよい。印刷層６が複層からなる場合、印刷層６は、前記インクの印刷、乾燥を繰り返し形成できる。
【０１３１】
印刷層６の備えられた防眩膜付基体１０を画像表示装置等の前面板として用いる場合、印刷層側が、画像表示装置側に配置されるように、防眩膜付基体１０が画像表示装置の視認側（前面）に設けられる。防眩膜付基体１０の設けられた画像表示装置を、前面から視認すると、その周縁部に黒色印刷部が、周縁部の内側に表示部が、それぞれ、防眩膜３及び透明基体２を介して視認される。
【０１３２】
このとき、前面板のヘイズが高いと黒色印刷部が白濁したように見えて、表示部が表示パネルに通電しない状態で黒色となる場合に黒色印刷部と、前面板を通して見られる表示部の黒色の間に境界が生じて美観を損ねることがある。本実施形態の防眩膜付基体１０は、ヘイズを低くしているので、黒色印刷部と前面板を通して見られる表示部の黒色の間に境界が生じにくく、これらの境界なく連続的に視認されて、美観に優れたものとなる。
【０１３３】
＜防眩膜付基体の用途＞
本発明の防眩膜付基体の用途は、例えば、車両用透明部品（ヘッドライトカバー、サイドミラー、フロント透明基板、サイド透明基板、リア透明基板、インスツルメントパネル表面等）、メータ、建築窓、ショーウインドウ、ディスプレイ（ノート型パソコン、モニタ、ＬＣＤ、ＰＤＰ、ＥＬＤ、ＣＲＴ、ＰＤＡ等）、ＬＣＤカラーフィルタ、タッチパネル用基板、ピックアップレンズ、光学レンズ、眼鏡レンズ、カメラ部品、ビデオ部品、ＣＣＤ用カバー基板、光ファイバ端面、プロジェクタ部品、複写機部品、太陽電池用透明基板（カバーガラス等）、携帯電話窓、バックライトユニット部品（導光板、冷陰極管等）、バックライトユニット部品液晶輝度向上フィルム（プリズム、半透過フィルム等）、液晶輝度向上フィルム、有機ＥＬ発光素子部品、無機ＥＬ発光素子部品、蛍光体発光素子部品、光学フィルタ、光学部品の端面、照明ランプ、照明器具のカバー、増幅レーザー光源、反射防止フィルム、偏光フィルム、農業用フィルム等である。
【０１３４】
本発明の防眩膜付基体の用途は、高い水準で優れた防眩性と低いヘイズが両立出来る点から、輸送機の内装物品が好ましく、車載物品がさらに好ましい。車載物品は、画像表示装置を備える車載システム（カーナビゲーション、インストルメントパネル、ヘッドアップディスプレイ、ダッシュボード、センターコンソール、シフトノブ）が好ましい。
【実施例】
【０１３５】
以下、実施例を示して本発明を詳細に説明するが、以下の実施例に限定されない。例１〜２８のうち、例１〜１７は実施例、例１８〜２８は比較例である。
各例で使用した評価方法及び材料を以下に示す。
【０１３６】
＜光学特性評価方法＞
（粗さ曲線のスキューネスＲｓｋ、算術平均粗さＲａ、粗さ曲線の要素平均長さＲＳｍ）
防眩膜の表面の、粗さ曲線のスキューネスＲｓｋ、算術平均粗さＲａ、粗さ曲線の要素の平均長さＲＳｍを、それぞれ、東京精密社製ＳＵＲＦＣＯＭ１５００ＳＤ３−１２を用いてＪＩＳ  Ｂ０６０１−２００１に規定されている方法に従って測定した。
【０１３７】
（平均膜厚）
防眩膜の膜厚を次のように測定した。集束イオンビーム加工により処理した防眩膜断面を１万〜１０万倍の倍率でＳＥＭ観察し、ガラスと防眩膜の界面から防眩膜の表面までの厚みを撮影範囲全体にわたり測定した。撮影範囲全体にわたる膜厚は、デジタルデータ上で防眩膜の断面全体のピクセル数をカウントし、スケールバー及び膜厚と垂直な方向のピクセル数から算出できる。また、市販の画像処理ソフトを用いて算出してもよい。ＳＥＭ観察は膜厚と垂直な方向に７０μｍの視野以上の観察を行い、平均値を平均膜厚とした。
【０１３８】
（Ｆ量）
防眩膜中のＦ量は、以下の方法によって測定した。フッ素（Ｆ）を１．０質量％含む比重２．４８のガラスを標準サンプルとした。リガク社製ＺＳＸ１００ｅを用い、測定径３０ｍｍ、測定線Ｆ−Ｋα、フィルタＯＵＴ、スリットＳｔｄ．、分光結晶ＲＸ３５、検出器ＰＣ、ＰＨＡ１００−３００、ピーク角度３８．７９４ｄｅｇ．（２０ｓｅｃ）、Ｂ．Ｇ．角度４３．０００ｄｅｇ．（１０ｓｅｃ）の条件で、測定対象膜中のフッ素含有量（質量％）と、標準サンプル中のフッ素含有量（質量％）をそれぞれ測定した。上記で測定された測定対象膜中のフッ素含有量の測定値を標準サンプルのフッ素含有量の測定値で除して、Ｆ量を算出した。
【０１３９】
（ヘイズ（Ｈａｚｅ））
防眩膜付基体のヘイズ（％）は、ヘイズメーター（村上色彩研究所社製ＨＲ−１００型）を用いて、ＪＩＳ  Ｋ７１３６：２０００に規定されている方法に従って測定した。
【０１４０】
（６０°鏡面光沢度（Ｇｌｏｓｓ））
防眩膜付基体の表面の光沢度として６０゜鏡面光沢度（％）を測定した。６０゜鏡面光沢度は、ＪＩＳ  Ｚ８７４１：１９９７の６０゜鏡面光沢度に規定されている方法で、オールインワン光沢度計（ローポイントインスツルメンツ社製、Ｒｈоｐоｉｎｔ  ＩＱ）を用い、裏面（主面と反対側の面）側に黒色フェルトを敷いて、防眩膜付基体の裏面反射を消し、防眩膜のほぼ中央部で測定した。
【０１４１】
（防眩性指標値（Ｄｉｆｆｕｓｉｏｎ））
眩膜付基体の防眩性指標値の測定は、日本電色工業株式会社製変角光度計、ＧＣ５０００Ｌを用いて、以下の手順で行った。
【０１４２】
防眩膜付基体の厚さ方向と平行な方向を０゜とする。このとき、防眩膜付基体の主面側において、角度θ＝−４５゜±０．５゜の方向（以下「角度−４５°の方向」ともいう。）から、防眩膜付基体の主面に、第１の光を照射する。第１の光は、防眩膜付基体の主面で反射される。防眩膜付基体の主面から角度４５°の方向に反射された４５゜反射光の輝度を測定して、「４５゜反射光の輝度」とする。
【０１４３】
次に、防眩膜付基体１の主面で反射された光の輝度を測定する角度θを、５゜〜８５゜の範囲で変化させ、同様の操作を実施し、防眩膜付基体１の主面で反射される５゜〜８５゜の範囲における反射光の輝度分布を測定して合計し、「全反射光の輝度」とする。
【０１４４】
次に、前記の式（１）から、防眩性指標値（Ｄｉｆｆｕｓｉｏｎ）を算定する。
【０１４５】
（ぎらつき指標値（Ｓｐａｒｋｌｅ）測定）
液晶ディスプレイ（ｉ−Ｐｈｏｎｅ４、アップルインコーポレイテッド社製、ピクセル密度３２６ｐｐｉ）の表示面の上に防眩膜付基体を、防眩膜の形成された主面（凹凸を有する表面）が上になるように置き、アイシステム社製アイスケールＩＳＣ−Ａを用いてぎらつき指標値を測定した。
【０１４６】
（温度耐久性）
防眩膜の耐久性は、ヒートショック試験（−４０℃で３０分と９０℃で３０分の条件を交互に繰り返す処理を、５００サイクル）において、試験前後のヘイズ変化が０．５％以上であったものを「不良」、０．５％未満であったものを「良」とした。
【０１４７】
（ガン高さ）
防眩膜形成溶液状組成物を噴霧する静電塗装ガン（後述の静電自動ガン）の中心部の最下端から透明基体表面までの距離をガン高さとして表記した。
【０１４８】
＜材料＞
（シリカ前駆体）
シリカ前駆体（Ａ）として、テトラエトキシシラン及び有機シランを用いた。
有機シランは、トリフルオロプロピルトリメトキシシラン、ビストリメトキシシリルエタン、プロピルトリメトキシシラン、ヘキシルトリメトキシシラン、オクチルトリエトキシシラン（いずれも信越シリコーン社製）のいずれか１種を用いた。
【０１４９】
（鱗片状粒子分散液）
鱗片状粒子分散液としてＳＬＶ液（ＡＧＣエスアイテック社製、サンラブリーＬＦＳ  ＨＮ１５０を解砕し、水に分散させた鱗片状シリカ粒子の分散液）を用いた。ＳＬＶ液中の鱗片状シリカ粒子の平均粒子径：１７５ｎｍ、平均アスペクト比（平均粒子径／平均厚み）：８０、鱗片状シリカ粒子濃度５質量％である。
【０１５０】
（液状媒体）
液状媒体として、ソルミックス（登録商標）ＡＰ−１１（日本アルコール販売社製）に、ジアセトンアルコール又はプロピレングリコールを混合したものを用いた。ソルミックスＡＰ−１１は、エタノール８５質量％、イソプロピルアルコール１０質量％、メタノール５質量％の混合溶媒である。
【０１５１】
（例１）
テトラエトキシシランと、有機シランとしてトリフルオロプロピルトリメトキシシラン、ＳＬＶ液を、含フッ素シリカ前駆体（テトラエトキシシラン、有機シラン、ＳＬＶ粒子）のＳｉＯ２換算固形分濃度が３．１１質量％であり、各成分の固形分の全量に対する量が表２の割合となるように調合した。このとき、前記液状媒体を用いて、液状媒体を、マグネチックスターラーを用いて撹拌しながら、これに、テトラエトキシシラン、有機シラン、ＳＬＶ液を添加し、２５℃にて３０分間混合した。その後、濃度６０質量％の硝酸水溶液を、前記のテトラエトキシシラン、トリフルオロプロピルトリメトキシシラン、ＳＬＶ液及び液状媒体の混合液の量に対して０．５４質量％滴下し、さらに、６０℃で６０分間混合して、防眩膜形成用液状組成物の前駆体液を得た。
【０１５２】
前記で得られた前駆体液を、表２の固形分濃度となるように、ＡＰ−１１で希釈することで防眩膜形成用液状組成物を得た。
【０１５３】
透明基体としては、旭硝子社製化学強化用特殊ガラスＤｒａｇｏｎｔｒａｉｌ（登録商標）（サイズ：１００ｍｍ×１００ｍｍ、厚さ：１．１ｍｍ）に対して、ＫＮＯ３溶融塩を用いて、４１０℃で２．５時間の化学強化処理を施したガラス基体を使用した。化学強化処理の施されたガラス基体は、圧縮応力層深さが２５μｍ、表面圧縮応力が７５０ＭＰａであった。
【０１５４】
前記化学強化処理の施されたガラス基体（透明基体）の表面を中性洗剤で洗浄し、その後、純水で洗浄して、乾燥させた。
【０１５５】
前記で得られた防眩膜形成用液状組成物を、静電塗装装置（液体静電コーター、旭サナック社製）によって、洗浄、乾燥後の透明基体上に塗布して塗膜を形成した。静電塗装装置の静電塗装ガンとしては、回転霧化式静電自動ガン（旭サナック社製、サンベル、ＥＳＡ１２０、カップ径７０ｍｍ）を用いた。
【０１５６】
静電塗装装置のコーティングブース内の温度を２５±３℃の範囲内、湿度を５０％±１０％の範囲内に調節した。静電塗装装置のチェーンコンベア上に、あらかじめ３０℃±３℃に加熱しておいた洗浄済みの透明基体を、ステンレス板を介して置いた。チェーンコンベアで３．０ｍ／分で等速搬送しながら、ガラス基体のトップ面（フロート法による製造時に溶融スズに接した面の反対側の面）に、表２に示すガン高さによる静電塗装法によって、２５±３℃の範囲内の温度の防眩膜形成用液状組成物を２回塗布した後、大気中、４５０℃で３０分間焼成して防眩膜を形成し、防眩膜付基体を得た。得られた防眩膜付基体について、前記の評価を行った。結果を表３に示す。
【０１５７】
（例２〜２８）
有機シランの種類および量、テトラエトキシシラン及びＳＬＶ液の量、各成分の固形分の全量に対する量が表２の割合となるように調合した他は例１と同様の操作によって、各例の防眩膜形成用液状組成物を得た。得られた防眩膜形成用液状組成物を用いて、表２のガン高さとし、例１と同様に、防眩膜付基体を製造し、得られた防眩膜付基体について、前記の評価を行った。結果を表３に示す。例１６のみは、防眩膜形成用液状組成物の塗布回数を１回とした。
【０１５８】
また、前記静電塗装装置の回転霧化式静電自動ガンから吐出された防眩膜形成用液状組成物の液滴の粒径（吐出粒径）を、日本レーザー社製画像解析式粒度分布測定システムＶｉｓｉＳｉｚｅ６を用いて測定を行った。吐出粒径の測定条件は次のとおりである。
【０１５９】
（測定条件）
スプレー種類：回転霧化式静電自動ガン
ガン高さ：基板表面からカップ先端まで２３５ｍｍ
測定位置：ガラス基体表面からの高さ６０ｍｍで、回転霧化式静電自動ガンのカップ中心の真下から水平方向に測定位置をずらして測定したときに、防眩膜形成用液状組成物の液滴の飛来頻度が最大となる位置
測定粒子数：１０００個
平均粒径の算出：１０００個測定した粒径につきザウター平均粒径を算出した。
各測定位置における測定領域：２６２３μｍ（高さ）×１４７５μｍ（幅）×１７９５μｍ（奥行）
【０１６０】
（測定結果）
例１〜２８のうち、ガン高さ２３５ｍｍの例において、基板表面からの高さ６０ｍｍで、ガンのカップ中心から水平方向に測定位置をずらして測定したときにザウター平均粒径が最大となる位置でのザウター平均粒径は、いずれも１０．７μｍ±１μｍであった。
【０１６１】
【表２】
2020118992.tif 000005
【０１６２】
【表３】
2020118992.tif 000006
【０１６３】
表２、３より、実施例の防眩膜付基体（例１〜１７）では、防眩性指標値が、０．０５以上で、ヘイズが８以下を得られており、優れた防眩性と低いヘイズが両立できることが分かる。比較例の防眩膜付基体（例１８〜２８）では、防眩性指標値が良好な結果となったが、ヘイズが高くなり視認性は悪化した。これは、Ｒｓｋが１．３超となっていることが原因と考えられる。よって、本発明によると、優れた防眩性と低いヘイズが両立した防眩性付基体が得られることが分かった。
【０１６４】
＜油脂拭取り性評価試験＞
油脂拭取り性は以下のようにして実施した。清浄な防眩膜付基体の防眩膜に、油脂として花王株式会社製ニベアクリーム０．０５ｇを乗せた。次にその上に１ｋｇの荷重を乗せた底面がφ１５ｍｍのシリコン栓を乗せることで、シリコン栓に油脂を転写した。続いて油脂を転写した１ｋｇの荷重を乗せたシリコン栓を、紙ウェスに８０秒間乗せ、余剰な油脂を除去した。続いて、１ｋｇの荷重を乗せたシリコン栓をサンプル表面に乗せ、サンプル表面に油脂を転写し、評価サンプルとした。
評価サンプルの油脂上を、底面積が２０ｍｍ×２０ｍｍで１００ｇの荷重を乗せた短冊状にカットした拭取り布（東レ株式会社製トレシーＭＫ  ＭＫ２４Ｈ−ＣＰＭＫ）に転写させ油脂が視認できなくなるまでに要する回数をカウントした。拭取り布の油脂に触れた部分は再利用せず、常に清浄な箇所が油脂にあたるように拭取りを実施した。２０回以内に拭取れれば拭き取り性良好として「良」、１０回以内であれば非常に良好として「優良
」とした。拭取りに２１回以上要した場合には「不良」とし、その結果を表４に示した。
【０１６５】
＜耐擦傷性試験＞
耐擦傷性サンプル表面を、底面積が２０ｍｍ×２０ｍｍの圧子にカナキン３号（日本規格協会ＪＩＳ  Ｌ  ０８０３準拠  試験用添付白布  綿）を取り付け、１ｋｇの荷重をかけた状態で、擦動速度毎分８０往復、擦動距離４０ｍｍで１００，０００回往復擦動させた。擦動後のサンプル表面が、目視で全く変化がなければ耐擦傷性が非常に良好として「優良」、幅０．８ｍｍ以下のキズが３本以内であれば耐擦傷性が良好として「良」とした。幅０．８ｍｍ以上のキズが確認されたり、幅０．８ｍｍ以下のキズが４本以上確認される場合には、耐擦傷性が不良として「不良」とし、その結果を表４に示した。
【０１６６】
【表４】
2020118992.tif 000007
【０１６７】
表４より、実施例のうち防眩膜付基体（例１〜１７）では、油脂拭取り性、耐擦傷性についても良好であった。これは、Ｒｓｋが関連すると考えており、Ｒｓｋが大きすぎると防眩膜に由来する凹凸形状の凸形状が鋭くなるため、油脂が除去しにくく、また凸形状の先端が破壊されやすいため耐擦傷性が低くなると考えられる。本発明の防眩膜付基体では、Ｒｓｋを１．３以下とすることで、良好な光学特性を得るのみならず、指紋の拭取りやすさに関連する油脂拭き取り性や、摩耗性に関連する耐擦傷性についても良好な結果が得られた。さらに、Ｒｓｋを１．０７未満とすることで、より良好な油脂拭き取り性や耐擦傷性が得られることも分かった。
【符号の説明】
【０１６８】
１，１０…防眩膜付基体、２…透明基体、３…防眩膜、４…低反射膜、５…防汚膜、６…印刷層
【図１】
2020118992.tif 000008
【図２】
2020118992.tif 000009
【図３】
2020118992.tif 000010
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
透明基体と、前記透明基体上に設けられた防眩膜を有し、
前記防眩膜は、シリカを主成分とし、
前記防眩膜表面の粗さ曲線のスキューネスＲｓｋが１．３以下であり、
前記防眩膜表面の粗さ曲線の要素の平均長さＲＳｍが１０μｍ以上２０．２μｍ以下であり、かつ、
算術平均粗さＲａが０．０１μｍ以上であることを特徴とする防眩膜付基体。
【請求項２】
前記防眩膜は、平均膜厚が１５〜１５００ｎｍである請求項１に記載の防眩膜付基体。
【請求項３】
前記防眩膜は、平均膜厚が５０〜１５００ｎｍである請求項１又は２に記載の防眩膜付基体。
【請求項４】
前記防眩膜は、前記透明基体の一部が露出するように備えられている請求項１〜３のいずれか１項に記載の防眩膜付基体。
【請求項５】
前記防眩膜表面の粗さ曲線の要素の平均長さＲＳｍが１８μｍ以下である請求項１〜４のいずれか１項に記載の防眩膜付基体。
【請求項６】
前記防眩膜表面の粗さ曲線のスキューネスＲｓｋが１．０５以下である請求項１〜５のいずれか１項に記載の防眩膜付基体。
【請求項７】
前記防眩膜表面の算術平均粗さＲａが０．１μｍ以下である請求項１〜６のいずれか１項に記載の防眩膜付基体。
【請求項８】
前記防眩膜表面の、粗さ曲線の要素の平均長さＲＳｍが１１μｍ以上である請求項１〜７のいずれか１項に記載の防眩膜付基体。
【請求項９】
フッ素を１．０質量％含む比重２．４８のガラスを標準サンプルとしたときに、前記防眩膜のフッ素含有量の測定値を前記標準サンプルのフッ素測定値で除した値（Ｆ量）が、０．２３〜２．５である請求項１〜８のいずれか１項に記載の防眩膜付基体。
【請求項１０】
前記防眩膜表面における６０゜鏡面光沢度が１３５％以下である請求項１〜９のいずれか１項に記載の防眩膜付基体。
【請求項１１】
前記透明基体がガラス基体からなる、請求項１〜１０のいずれか１項に記載の防眩膜付基体。
【請求項１２】
前記透明基体が化学強化ガラス基体からなる、請求項１〜１０のいずれか１項に記載の防眩膜付基体。
【請求項１３】
前記透明基体が曲面を有する、請求項１〜１２のいずれか１項に基材の防眩膜付基体。
【請求項１４】
前記透明基体の厚さが０．１〜５ｍｍである、請求項１〜１３のいずれか１項に記載の防眩膜付基体。